(57)【特許請求の範囲】
【請求項１】
被酸化性金属、電解質、反応助剤及び水を含有し、金属の酸化によって発熱する発熱組成物からなる発熱層を有する温熱具であって、
前記発熱層は、
第一発熱部と、
前記第一発熱部に隣接又は連続しており、前記第一発熱部よりも厚みの薄い第二発熱部と、
を有し、
前記第二発熱部が複数の前記第一発熱部で挟まれて配置することで、前記発熱層の一方の面に複数の凹部が形成されており、
前記一方の面側の通気性が、反対面側の通気性よりも高く、
前記第一発熱部の前記被酸化性金属の密度に対する、前記第二発熱部の前記被酸化性金属の密度の比（第一発熱部の被酸化性金属密度／第二発熱部の被酸化性金属密度）が１１０％以下９０％以上であり、
前記凹部が通気性シートで覆われている、温熱具。
【請求項２】
前記発熱層は、少なくとも端部に前記第一発熱部が配置されている、請求項１に記載の温熱具。
【請求項３】
前記発熱層は、少なくとも角部に前記第一発熱部が配置されている、請求項１又は２に記載の温熱具。
【請求項４】
平面視において、前記発熱層の前記一方の面全体に占める前記凹部の底面積の割合が５％以上８０％以下である、請求項１乃至３いずれか１項に記載の温熱具。
【請求項５】
前記第一発熱部の厚みに対する前記第二発熱部の厚みの割合が１０％以上７５％以下である、請求項１乃至４いずれか１項に記載の温熱具。
【請求項６】
前記発熱層が、増粘剤を含有する発熱組成物からなる、請求項１乃至５いずれか１項に記載の温熱具。
【請求項７】
前記発熱層の前記凹部形成面の前記反対面が、平坦面である、請求項１乃至６いずれか１項に記載の温熱具。
【請求項８】
前記発熱層が、前記被酸化性金属の酸化とともに水蒸気を発生するものである、請求項１乃至７いずれか１項に記載の温熱具。
【発明の詳細な説明】
【技術分野】
【０００１】
本発明は、温熱具に関する。
【背景技術】
【０００２】
従来、鉄粉等の被酸化性金属、塩化ナトリウム等の電解質及び水を含んで構成されており、被酸化性金属が空気中の酸素と接触して酸化し、その酸化反応により生じる酸化熱によって発熱する発熱組成物が知られている。この発熱組成物を利用した発熱体として、例えば、特許文献１、２記載のシート状発熱体が挙げられる。
【０００３】
特許文献１には、繊維層と発熱層との間に熱融着性を有する繊維からなる熱融着部層を設ける共に、繊維層の厚さに対して２０〜７５％の深さを有する凹状陥没部を形成させることで、人体への密着性に優れ、安定した発熱性能を有する、ことが記載されている。
【０００４】
特許文献２には、紙綿、紙綿と他の繊維の混合繊維等の繊維を積繊して成る積繊体により発熱組成粉体を包み込み、積繊体を含む全体をシート状にエンボス加工又はプレス加工したシート状発熱体が記載されている。このシート状発熱体によれば、発熱組成粉体を確実に保持できると共に、使用時の発熱組成粉体の片寄りを防止でき、しかも発熱初期は勿論のこと発熱終了段階まで柔らかさを維持でき、更には能率的に製造できるとされている。
【先行技術文献】
【特許文献】
【０００５】
【特許文献１】特開２００１−１４９４０１号公報
【特許文献２】特開２００６−６５２６号公報
【発明の概要】
【発明が解決しようとする課題】
【０００６】
しかしながら、生産コストの削減、環境負荷の低減等の観点から、より少ない金属量で、よりいっそう発熱特性を向上できる技術が求められているところ、上記文献記載の発熱体では、加熱圧縮処理やエンボス加工により凹凸面を形成させるものであるため、圧縮前後で被酸化性金属の量に変化はなく、よって、使用する金属量を減少させることはできない。
【課題を解決するための手段】
【０００７】
本発明者らは、従来のシート状発熱体に対して、圧力で表面の一部を押しつぶして凹凸面を形成させるのではなく、凹部と凸部との密度の比を実質的に同一としつつ凹凸面を形成させて温熱具全体で使用する被酸化性金属の量を低減させた場合、部分的に発熱特性が低下してしまうという新たな課題を発見した。そしてかかる課題に対して、凹部及び凸部を特定の配置とすることで、発熱体全域にわたって高い発熱特性を有する温熱具が得られることを本発明者らは見出した。すなわち、発熱層に、第一発熱部と、第一発熱部よりも厚みの薄い第二発熱部とを隣接又は連続して形成し、さらに、第二発熱部を複数の第一発熱部で挟まれて配置させることで、発熱層の一方の面に凹凸面を形成し、且つ、第一発熱部の被酸化性金属の密度と、第二発熱部の被酸化性金属の密度とを実質的に同一とする構成により、温熱具全体で使用する被酸化性金属の量を低減させつつも温熱具全域にわたって高い発熱特性を実現できることを見出した。
【０００８】
このような温熱具によれば、凹部を構成する第二発熱部が、第一発熱部に比べて相対的に金属量が少なくなる部位となるため、凹部に沿って発熱層を折り曲げやすくなり、温熱具をコンパクトに収容することもできる。また、発熱層の表面に凹凸面を有するため、柔軟性に優れる温熱具とすることも可能である。
【０００９】
すなわち、本発明は、
被酸化性金属、電解質、反応助剤及び水を含有し、金属の酸化によって発熱する発熱組成物からなる発熱層を有する温熱具であって、
前記発熱層は、
第一発熱部と、
前記第一発熱部に隣接又は連続しており、前記第一発熱部よりも厚みの薄い第二発熱部と、
を有し、
前記第二発熱部が複数の前記第一発熱部で挟まれて配置することで、前記発熱層の一方の面に凹部が形成されており、
前記第一発熱部の前記被酸化性金属の密度に対する、前記第二発熱部の前記被酸化性金属の密度の比（第一発熱部の被酸化性金属密度／第二発熱部の被酸化性金属密度）が１１０％以下９０％以上である、温熱具
を提供するものである。
【発明の効果】
【００１０】
本発明によれば、より少ない金属量で、より高い発熱特性が得られる温熱具を提供することができる。また、本発明によれば、収容性に優れ、かつ、柔軟性を有する温熱具とすることができる。
【図面の簡単な説明】
【００１１】
【図１】実施の形態に係る温熱具を模式的に示した平面図である。
【図２】実施の形態に係る温熱具を模式的に示した断面図である。
【図３】実施の形態に係る温熱具の変形例を模式的に示した平面図である。（ａ）乃至（ｅ）は、いずれも、平面視における発熱層のパターン構造を示す。
【図４】実施の形態に係る温熱具の変形例を模式的に示した平面図である。（ａ）乃至（ｃ）は、いずれも、平面視における発熱層のパターン構造を示す。
【図５】実施の形態に係る温熱具の製造方法の一例を説明する図である。
【図６】実施の形態に係る温熱具の具体例を示す平面図である。
【図７】実施の形態に係る温熱具の具体例を示す断面図である。
【図８】実施例及び比較例に係る温熱具を示す図である。（ａ）乃至（ｃ）が実施例を示す断面図であり、（ｄ）、（ｅ）が比較例を示す断面図である。
【図９】実施例及び比較例の評価方法を説明する図である。（ａ）は、評価方法に用いた構成を示す斜視図であり、（ｂ）は、評価方法を説明する平面図である。
【発明を実施するための形態】
【００１２】
以下、本発明の実施の形態について、図面を用いて説明する。尚、すべての図面において、同様な構成要素には同様の符号を付し、適宜説明を省略する。
【００１３】
図１は、本実施の形態の温熱具を示す平面図である。また、図２は、図１で示す温熱具１のＡ−Ａ断面図である。温熱具１は、被酸化性金属、電解質、反応助剤及び水を含有し、金属の酸化によって発熱する発熱組成物からなる発熱層１０が、少なくとも一部が通気性を有する袋体２０に収容されてなるものである。発熱層１０は、第一発熱部１０１（図１、２では、１０１ａ、１０１ｂ）と、第一発熱部１０１ａ、１０１ｂに隣接又は連続しており第一発熱部１０１よりも厚みの薄い第二発熱部１０２とを備える。第二発熱部１０２が、第一発熱部１０１ａ、１０１ｂで挟まれて配置されていることで、発熱層１０の一方の面Ｓ１に凹部１０３が形成されている。
【００１４】
本発明において、「隣接又は連続」とは、第一発熱部１０１と第二発熱部１０２との間には、本発明の効果を奏する範囲で隙間が形成されていてもよいことを意味し、具体的には、本発明において、第一発熱部１０１と第二発熱部１０２との間には、第一発熱部１０１又は第二発熱部１０２の幅よりも狭い隙間が形成されていればよく、５ｍｍ以下の隙間であればより好ましく、図１、２で示すように、隙間なく第一発熱部１０１と第二発熱部１０２とが接していることが更に好ましく、第一発熱部１０２と第二発熱部１０２とが連続一体成形されていることがより更に好ましい。
【００１５】
温熱具１は、被酸化性金属の酸化反応によって発熱して温熱効果を付与するものであり、ＪＩＳ規格Ｓ４１００（１９９６年版）による測定において、発熱温度４０℃以上６０℃以下の性能を有することができる。温熱具１は、水蒸気の発生を伴う蒸気発熱具の形態であってもよいし、水蒸気の発生を実質的に伴わずに発熱する、いわゆる使い捨てカイロの形態であってもよい。水蒸気の発生を伴う蒸気発熱具であると、本発明の温熱具による、より高い発熱特性に伴って、より高い水蒸気発生特性を有する温熱具が提供され好ましい。
【００１６】
被酸化性金属としては、鉄、アルミニウム、亜鉛、マンガン、マグネシウム、カルシウム等の粉末や繊維が挙げられる。前記被酸化性金属の各成分から選ばれる１種又は２種以上を用いることが好ましいが、これらの中でも取り扱い性、安全性、製造コストの点から鉄が好ましく、鉄粉を用いることがより好ましい。被酸化性金属の含有量は、発熱層１ｃｍ３あたり０．０２〜０．５ｇが好ましい。
【００１７】
電解質としては、水に電解して被酸化金属の酸化を促進するものが良く、例えば、アルカリ金属、アルカリ土類金属、又は重金属の硫酸塩、炭酸塩、塩化物若しくは水酸化物等が挙げられる。前記電解質の各成分から選ばれる１種又は２種以上を用いることが好ましいが、中でも、導電性、化学的安定性、生産コストに優れる点から塩化物がより好ましく、塩化ナトリウム、塩化カリウム、塩化カルシウム、塩化マグネシウム、及び、塩化鉄（第１、第２）を１種又は２種以上を用いることが更に好ましい。電解質の含有量は、被酸化性金属１００質量部に対して、５〜１２質量部が好ましい。
【００１８】
水の含有量は、被酸化金属の酸化を良好に進行させる点等から被酸化性金属１００質量部に対して、５５〜６５質量部が好ましい。
【００１９】
反応助剤としては、活性炭を用いることが好ましく、活性炭としては、例えば、椰子殻炭、木炭、暦青炭、泥炭及び亜炭から選ばれる１種又は２種以上を用いることができる。反応助剤の含有量は、被酸化性金属１００質量部に対して、６〜１２質量部が好ましい。
【００２０】
発熱層１０は、粉体状であってもよいし、シート状であってもよいが、第一発熱部１０１ａ、１０１ｂ及び第二発熱部１０２の密度を実質的に同一にしつつ、厚みを制御よく設計かつ作製できるという観点からシート状であることが好ましい。シート状の発熱層１０としては、発熱組成物を湿式抄造してなるもの、発熱組成物を紙等の基材で挟持してなるもの、発熱組成物を紙等の基材に塗布してなるもの等が挙げられる。特に、発熱層１０は、発熱組成物を紙等の基材に塗布してなるものであると、実質的に同一の密度の凹凸を形成することが非常に容易であり、より少ない金属量で、より高い発熱特性が得られ、収容性に優れ、かつ、柔軟性を有する温熱具が得られる点で、特に好ましい。
【００２１】
発熱層１０が発熱組成物を紙等の基材に塗布してなるものである場合、更に、発熱組成物中に増粘剤を含有させると、実質的に同一の密度の凹凸を形成することが非常に容易となり好ましい。この場合、発熱組成物中に含まれる増粘剤としては主として、水分を吸収して稠度を増大させるか、チキソトロピー性を付与する物質を用いることができ、アルギン酸ソーダ等のアルギン酸塩、アラビアゴム、トラガカントゴム、ローカストビーンガム、グアーガム、アラビアガム、カラギーナン、寒天、キサンタンガムなどの多糖類系増粘剤；デキストリン、α化澱粉、加工用澱粉などの澱粉系増粘剤；カルボキシメチルセルロース、酢酸エチルセルロース、ヒドロキシエチルセルロース、ヒドロキシメチルセルロース又はヒドロキシプロピルセルロースなどのセルロース誘導体系増粘剤；ステアリン酸塩などの金属石鹸系増粘剤；及び、ベントナイトなどの鉱物系増粘剤から選ばれる１種又は２種以上の混合物を用いることができる。中でも、実質的に同一の密度の凹凸を形成することが非常に容易となる点で多糖類系増粘剤が好ましく、キサンタンガムがより好ましい。増粘剤の含有量は、被酸化性金属１００質量部に対して、０．１質量部以上が好ましく、より好ましくは０．２質量部以上であり、５質量部以下が好ましく、より好ましくは４質量部以下である。そして、０．１〜５質量部が好ましく、０．２〜４質量部がより好ましい。
【００２２】
第一発熱部１０１中の被酸化性金属の密度と、第二発熱部１０２中の被酸化性金属の密度とは、実質的に同一である。本発明でいう、被酸化性金属の密度が「実質的に同一」とは、第一発熱部１０１中の被酸化性金属の密度に対する、第二発熱部１０２中の被酸化性金属の密度の比（第一発熱部の被酸化性金属密度／第二発熱部の被酸化性金属密度）が、１１０％以下９０％以上であることをいう。第一発熱部の被酸化性金属密度／第二発熱部の被酸化性金属密度は、１１０％以下であるが、好ましくは１０５％以下であり、９０％以上であるが、９５％以下が好ましい。そして、１０３％以下９８％以上であると好ましい。第一発熱部１０１の被酸化性金属の密度と第二発熱部１０２の被酸化性金属の密度とが同一であることがさらに好ましい。このように、第一発熱部１０１の被酸化性金属の密度と第二発熱部１０２の被酸化性金属の密度とが実質同一で、且つ、第一発熱部と、第一発熱部よりも厚みの薄い第二発熱部とが隣接又は連続して形成されることにより、より少ない金属量でより高い発熱特性が得られる。
なお、第一発熱部と第二発熱部とが隣接又は連続しているとは、前述のとおり、第一発熱部と第二発熱部とが一体化して連続一体的に連続している構成のみならず、第一発熱部１０１と第二発熱部１０２との間は、第一発熱部１０１又は第二発熱部１０２の幅よりも狭い隙間が形成されていればよく、第一発熱部１０１と第二発熱部１０２との間の距離が第二発熱部１０２の厚み（ｈ２）よりも短いと更に好ましい。
【００２３】
第一発熱部１０１の厚み（ｈ１）は、第二発熱部１０２の厚み（ｈ２）よりも厚ければよいが、温熱具１の使用時において、発熱に必要とされる被酸化性金属の量と酸素量とのバランスをいっそう向上させつつ、発熱反応を促進するための熱量を確保して、より少ない金属量でより高い発熱特性が得られるという観点から、第一発熱部１０１の厚み（ｈ１）に対する第二発熱部１０２の厚み（ｈ２）の割合（（ｈ2／ｈ1）×１００）が好ましくは１０％以上、より好ましくは２０％以上であり、好ましくは７５％以下、より好ましくは４５％以下である。また、１０〜７５％以下であることが好ましく、２０〜４５％であることがより好ましい。
【００２４】
凹部１０３の形成された発熱層１０の一方の面Ｓ１の反対面Ｓ２は、平坦面であってもよいし、凹凸面が形成されていてもよいが、平坦面であることが好ましい。図２では、反対面Ｓ２の全面が平坦である例を示す。凹部１０３の形成された発熱層１０の一方の面Ｓ１の反対面Ｓ２が平坦であることにより、平坦な反対面Ｓ２側を身体から遠い面として適用した場合、適用部位に対して優れた温熱効果を付与することができる。
【００２５】
平面視において、発熱層１０の一方の面Ｓ１全体に占める凹部１０３の底面積の割合は、発熱特性を十分に発揮させるという観点から、５％以上であることが好ましく、１０％以上であることがより好ましい。そして、８０％以下であることが好ましく、７０％以下であることがより好ましい。また、５％以上８０％以下であることが好ましく、１０％以上７０％以下であることがより好ましい。なお、図１、２に示す例では、凹部１０３の底面積は、第二発熱部１０２の面Ｓ１側の露出面の面積と同じである。
【００２６】
発熱層１０の形状としては、図１で示す正方形に限定されず、平面視において、矩形、台形、平行四辺形、三角形、六角形等の多角形、円形、楕円形等、種々のものが挙げられるが、容易に製造できるという観点から矩形が好ましい。
【００２７】
図１では、発熱層１０の少なくとも端部又は角部に第一発熱部１０１（１０１ａ、１０１ｂ）が配置されている例を示す。具体的には、ストライプ状の第一発熱部１０１（１０１ａ、１０１ｂ）及び第二発熱部１０２が、第一発熱部１０１が端部となるよう第二発熱部１０２を挟み込んで並列して配置されている例を示す。従来の平坦な発熱体では端部領域の温度が低下してしまうところ、本発明のように第一発熱部１０１が端部となるよう第二発熱部１０２を挟み込んで並列して配置されることで、発熱層の端部の温度低下を防止しつつ、より少ない金属量で、より高い発熱特性が得られる温熱具を提供することができる。
【００２８】
ストライプ状の第一発熱部１０１及び第二発熱部１０２を並列して配置させる態様の別の例として、図３に示すものが挙げられる。図３は、図１で示す温熱具１の変形例を示す平面図である。図３では、発熱層１０のみを示し、他の構成は省略している。図３で示す発熱層もまた、図１、２の例と同様に、一方の面に凹部が形成されており、凹部の形成面の反対面は、平坦面となっている。図３（ａ）の例では、発熱層として、ストライプ状の第一発熱部１０１及び第二発熱部１０２を並列して配置させる構成において、複数の第二発熱部１０２ａ、１０２ｂを設けて、複数の凹部（図３中、図示せず）を形成させている。図１では、第一発熱部１０１ａ、１０１ｂの幅と、第二発熱部１０２の幅とが、同一である例を示したが、図３（ｂ）で示すように、第二発熱部１０２の幅が第一発熱部１０１ａ、１０１ｂの幅よりも大きくてもよいし、図３（ｃ）で示すように、第二発熱部１０２の幅が第一発熱部１０１ａ、１０１ｂの幅よりも小さくてもよい。また、図１では、第一発熱部１０１ａと、第一発熱部１０１ｂとの幅が同一である例を示したが、図３（ｄ）のように、第一発熱部１０１ａと、第一発熱部１０１ｂとの幅が、異なっていてもよい。また、図３（ａ）では、第二発熱部１０２ａの幅と、第二発熱部１０２ｂの幅とが同一である例を示すが、図３（ｅ）のように、第二発熱部１０２ａ、１０２ｂの幅が異なっていてもよい。
【００２９】
図４は、図１で示す温熱具１の変形例を示す平面図である。図４（ａ）及び（ｂ）は、図１で示す温熱具１の変形例を示す平面図であり、図４（ｃ）は、図２で示す温熱具１の変形例を示す断面図である。図４では、発熱層１０のみを示し、他の構成は省略している。図４（ａ）及び（ｂ）で示す発熱層もまた、図１、２の例と同様に、一方の面に凹部が形成されており、凹部の形成面の反対面は、平坦面となっている。図４（ａ）では、平面視において矩形の第一発熱部１０１を複数配置させる例を示す。図４（ｂ）では、発熱層の周縁全体に第１発熱部１０１を配置させる例を示す。図４（ｃ）では、発熱層１０の両面に凹部１０３が形成された例を示す。図４（ｃ）の発熱層１０の平面図１０は、図１と同じである。中でも、図４（ｂ）の構成であると、第一発熱部１０１が全周を取り囲む周縁部となるよう第二発熱部１０２を挟み込んで配置されているため、発熱層の端部の温度低下を防止しつつ、より少ない金属量で、より高い発熱特性が得られる温熱具を提供することができる点で好ましい。
【００３０】
図３、図４で示すように、種々の形状の第一発熱部及び第二発熱部を種々の態様で配置させることで、温熱具１の発熱特性を向上させつつ、柔軟性が優れるため適用部位に対するフィット性がより一層向上した温熱具１とすることができる。
【００３１】
本発明の温熱具１は、前述のとおり、被酸化性金属、電解質、反応助剤及び水を含有し、金属の酸化によって発熱する発熱組成物からなる発熱層１０が、少なくとも一部が通気性を有する袋体２０に収容されてなるものである。すなわち、袋体２０は、少なくとも一部が通気性であり、発熱部１０を収容するものである。袋体２０は、２枚のシートの周縁部を貼り合せて構成させることができるが、このようなシートとしては、通気性を有する部分として、通気性シート、不織布と通気性シートとをラミネートした積層シート、編み物地と通気性シートとをラミネートした積層シート等を用いることが好ましい。
【００３２】
通気性シートとしては、樹脂製の多孔質シートや通気穴を有する樹脂製のシートを用いることができ、例えば、ポリエチレン、ポリプロピレン、エチレン酢酸ビニル共重合体等を使用することができる。その厚みは、５μｍ以上２００μｍ以下が好ましい。樹脂製の多孔質シートとしては、具体的には、熱可塑性樹脂及び該樹脂と相溶性のない有機又は無機のフィラーの溶融混練物をフィルム状に成形し、一軸又は二軸延伸して得られたものであり、微細な多孔質構造になっているものや、通気穴を有する樹脂製のシートとしては非通気性シートや難通気性シートに針等で微細穴を設けたものや、あるいは前述の通気性シートに更に針等で微細穴を設けたものが好ましい。
【００３３】
なお、袋体２０は、同種又は異種のシートを用い、一のシート（２０１）で、凹部１０３の形成された発熱層１０の一方の面Ｓ１を覆い、他のシート（２０２）で、反対面Ｓ２を覆い、周縁部を熱融着、超音波接合、接着剤による接着等によってシールすることで袋体２０を構成してもよい。この場合、凹部１０３の形成された発熱層１０の一方の面Ｓ１側、又は、反対面Ｓ２側の一方に通気性シートを用いることで凹部１０３の形成された発熱層１０の一方の面Ｓ１側、又は、反対面Ｓ２側の一方のみを通気性としてもよいし、凹凸の形成された発熱層１０の一方の面Ｓ１側、及び、反対面Ｓ２側の両方を通気性にしてもよい。特に、好ましくは、凹部１０３の形成された発熱層１０の一方の面Ｓ１側の通気性が反対面Ｓ２側の通気性よりも高いことが好ましい。
【００３４】
具体的には、凹部１０３の形成された発熱層１０の一方の面Ｓ１側の袋体シート２０１は、その一部又は全部が通気性を有していると好ましく、その通気度（ＪＩＳ規格Ｐ８１１７（２００９年版））は、好ましくは１００秒／１００ｍｌ以上、より好ましくは１,０００秒／１００ｍｌ以上、更に好ましくは２，０００秒／１００ｍｌ以上である。そして、好ましくは１００，０００秒／１００ｍｌ以下、より好ましくは７０，０００秒／１００ｍｌ以下、更に好ましくは５０，０００秒／１００ｍｌ以下である。また、好ましくは１００秒／１００ｍｌ〜１００，０００秒／１００ｍｌ、より好ましくは１,０００秒／１００ｍｌ〜７０，０００秒／１００ｍｌ、更に好ましくは２，０００秒／１００ｍｌ〜５０，０００秒／１００ｍｌである。
【００３５】
一方、反対面Ｓ２側の袋体シート２０２は、通気性を有する通気性シートであってもよいし、通気性を有しない非通気性シートであってもよいが、一方の面Ｓ１側の袋体シート２０１よりも通気性の低い難通気性シートであることが好ましい。難通気性シートとしては、実質的に酸素を透過しないものであればよく、例えば、ポリエチレン、ポリブタジエン等のポリオレフィン、ポリ塩化ビニル、ポリ塩化ビリニリデン、ポリエステル、ポリエーテル、ポリスルフォン、ポリアミド等を使用することができる。その厚みは、５μｍ以上２００μｍ以下が好ましい。
【００３６】
図１、２には、簡略化のため、袋体２０にのみ収容された構成を示すが、袋体２０を、更に、使用感を高めるため風合いの良好なシート材料である不織布製の第二袋体３０に収容した構成としても良い。第二袋体３０は、坪量５ｇ／ｍ2以上２００ｇ／ｍ2以下の２枚のシートの周縁部を貼り合せて構成させることができるが、軽量化等の観点から、坪量２０ｇ／ｍ2以上９０ｇ／ｍ2以下のシートであることが好ましい。このようなシートとしては、不織布、編み物地等が挙げられる。
【００３７】
不織布としては、１種又は２種以上の繊維を用いて、エアスルー法、スパンボンド法、ニードルパンチ法、メルトブローン法、カード法、熱融着法、水流交絡法、溶剤接着法により製造されたものを用いることができる。特に、風合いや、弾力性の観点から、伸縮性を有する不織布を用いることが好ましい。伸縮性を有する不織布としては、構成繊維として弾性繊維（例えば、ポリウレタン、ポリエステル）や立体捲縮性繊維を含む不織布が好ましく、例えばエアスルー不織布やスパンボンド不織布、ニードルパンチ不織布等が好ましい。
【００３８】
具体的な不織布の材料としては、ＰＥＴ（ポリエチレンテレフタレート）等のポリエステル、ＰＥ（ポリエチレン）、ＰＰ（ポリプロピレン）、エチレンプロピレン共重合体等のポリオレフィン、ポリアミド、ポリアクリル等を含む合成繊維；セルロース、シルク、コットン、ウール等を含む天然繊維；あるいはそれらを複合した繊維等が挙げられる。
【００３９】
つづいて、本発明の温熱具１の製造方法について説明する。ここでは、発熱層１０として、発熱シートのうち特に繊維シートと呼ばれる、繊維を含有したものと、塗布シートと呼ばれる発熱組成物を紙等に塗布してなるものの製造例について説明する。
【００４０】
繊維シートの形態の発熱層１０は、被酸化性金属、反応助剤及び繊維状物を含有する成形シートに、電解質の水溶液を含有させて作製することができる。
【００４１】
また、塗布シートの形態の発熱層１０は、被酸化性金属、反応助剤、及び水、必要に応じて電解質や増粘剤を含む発熱粉体水分散物を紙等の基材に塗布して作製することができる。
【００４２】
塗布シートからなる発熱層１０を有する発熱具１の製造方法の一例について、以下具体的に説明する。図５は、この製造方法を説明する図である。まず、塗工槽３０１内で、攪拌器３０３を用いつつ、被酸化性金属、並びに、反応助剤、必要に応じて電解質や増粘剤を水に均一に分散させて、発熱粉体水分散物３０２を調製する。
【００４３】
ついで、ポンプ３０４により発熱粉体水分散物３０２をダイヘッド３０５までくみ上げる。くみ上げた発熱粉体水分散物３０２は、ダイヘッド３０５を用いて、加圧して押し出しながらシート状基材３０６に塗工する。
【００４４】
シート状基材３０６は、繊維材料を含む繊維シートから構成されていても良い。シート状基材は、一層の繊維シートから構成されていてもよいし、二層以上が積層されていてもよい。シート状基材は、高吸収性ポリマーの粒子を含むことが好ましい。
【００４５】
繊維材料としては、親水性繊維及び疎水性繊維のいずれをも用いることができるが、親水性繊維を用いることが好ましく、中でもセルロース繊維を用いることがより好ましい。セルロース繊維としては、化学繊維（合成繊維）又は天然繊維のいずれも用いることができる。
【００４６】
親水性の化学繊維としては、例えばレーヨン又はアセテート及びこれらの混合繊維を用いることができる。一方、天然繊維としては、各種の植物繊維、木材パルプ、非木材パルプ、木綿、麻、麦藁、ヘンプ、ジュート、カポック、やし、いぐさ等を用いることができる。これらのセルロース繊維のうち、木材パルプを用いることが好ましい。
【００４７】
高吸収性ポリマーとしては、自重の２０倍以上の液体を吸収・保持でき且つゲル化し得るヒドロゲル材料を用いることが好ましい。高吸収性ポリマーの形状は、球状、塊状、ブドウ房状、繊維状等であることが好ましい。高吸収性ポリマーの粒径は、好ましくは１μｍ以上、より好ましくは１０μｍ以上である。そして、好ましくは１０００μｍ以下、より好ましくは５００μｍ以下である。また、１〜５００μｍが好ましく、１０〜１０００μｍがより好ましい。なお、高吸収性ポリマー粒子の粒径は動的光散乱法、レーザー回折法等により測定される。
【００４８】
高吸収性ポリマーの具体例としては、デンプン、架橋カルボキシルメチル化セルロース、アクリル酸又はアクリル酸アルカリ金属塩の重合体又は共重合体等、ポリアクリル酸及びその塩並びにポリアクリル酸塩グラフト重合体などが挙げられる。
【００４９】
シート状基材３０６に発熱粉体水分散物３０２を塗工する際、発熱粉体水分散物３０２の塗工坪量は、好ましくは１５０ｇ／ｍ２以上、より好ましくは３００ｇ／ｍ２以上である。そして、好ましくは４，６００ｇ／ｍ２以下、より好ましくは２，２００ｇ／ｍ２である。また、１５０〜４，６００ｇ／ｍ２が好ましく、３００〜２，２００ｇ／ｍ２がより好ましい。ダイヘッド３０５の吐出口から排出する発熱粉体水分散物３０２の量を制御することで第一発熱層１０１及び第二発熱層１０２を作製することができる。
【００５０】
なお、図５では、ダイコーティングによる塗工を例示したが、塗工方法は、これに限定されず、例えば、ロール塗布、スクリーン印刷、ロールグラビア、ナイフコーディング、カーテンコーター等などを用いることもできる。
【００５１】
以上の操作により、連続長尺物が得られるので、これを任意の大きさに裁断することで、発熱層１０が形成される。その後、毎葉の発熱層１０を袋体２０に収容し、更に好ましくは、使用感を高めるため風合いの良好なシート材料である不織布製の第二袋体３０（図示せず）に収容し、温熱具１を得る。
【００５２】
得られた温熱具１は、次工程において、酸素バリア性を有する包装袋（図示せず）内に密封収容させることが好ましい。
【００５３】
このようにして製造された温熱具１は、人体に直接適用されるか、又は衣類に適用されて、人体の加温や水蒸気付与に好適に用いられる。人体における適用部位としては、肩、首、目、腰、肘、膝、大腿、下腿、腹、下腹部、手及び足から選択される１又は２以上の部位が挙げられる。また、人体のほかに、各種の物品に適用されてその加温や保温等にも好適に用いられる。
【００５４】
温熱具１の具体的な一例として、図６、７に腰に適用する温熱具６の図を示す。図６は温熱具６の平面図であり、図７は、図６のＢ−Ｂ断面図である。図６では、発熱層６０が横長形状をしており、第一発熱部１０１ａ、１０１ｂと第二発熱部１０２ａ、１０２ｂとがストライプ状に連続している。発熱層６０は、矩形の袋体２０に収容された上で、更に、略楕円形の第二袋体３０に収容されている。
【００５５】
図６、７に示す例では、発熱層６０の中心線Ｌ上に第二発熱部１０２ｂを配置し、これを２つの第一発熱部１０１ａで挟むことで、発熱層６０の中心線Ｌ上に凹部１０３が形成されている。第二発熱部１０２ｂは、金属量が第一発熱部１０１ａ、１０１ｂより少ないため、温熱具６は、中心線Ｌで折り曲げやすくなる。
【００５６】
このように、本発明では、第二発熱部が第一発熱部で挟まれて配置することにより形成された凹部を備えるため、より少ない金属量で、より高い発熱特性が得られる温熱具を提供することができるのみならず、凹部上で折り曲げてコンパクトに包装袋に収容させることができるというメリットもある。
【００５７】
以上、図面を参照して本発明の実施形態について述べたが、これらは本発明の例示であり、上記以外の様々な構成を採用することもできる。
例えば、上記実施の形態では、図１乃至４、及び図６、７中、一の部材として示された第一発熱部及び第二発熱部は、図示するように連続一体的な部材であってもよいし、複数の部材を隣接させた構成であってもよい。
上述した実施形態に関し、本発明はさらに以下の態様を含む。
【００５８】
＜１＞被酸化性金属、電解質、反応助剤及び水を含有し、金属の酸化によって発熱する発熱組成物からなる発熱層を有する温熱具であって、前記発熱層は、第一発熱部と、前記第一発熱部に隣接又は連続しており、前記第一発熱部よりも厚みの薄い第二発熱部と、を有し、前記第二発熱部が複数の前記第一発熱部で挟まれて配置することにより、前記発熱層の一方の面に凹部が形成されており、前記第一発熱部の前記被酸化性金属の密度に対する、前記第二発熱部の前記被酸化性金属の密度の比（第一発熱部の被酸化性金属密度／第二発熱部の被酸化性金属密度）が１１０％以下９０％以上である、温熱具である。
【００５９】
＜２＞前記発熱層の前記凹部形成面の反対面が、平坦面である、＜１＞に記載の温熱具。
＜３＞前記発熱層は、複数の前記凹部を有する、＜１＞又は＜２＞に記載の温熱具。
＜４＞前記発熱層は、少なくとも端部に前記第一発熱部が配置されている、＜１＞〜＜３＞いずれか１に記載の温熱具。
＜５＞前記発熱層は、少なくとも角部に前記第一発熱部が配置されている、＜１＞〜＜４＞いずれか１に記載の温熱具。
＜６＞前記発熱層が、前記被酸化性金属の酸化とともに水蒸気を発生するものである、＜１＞〜＜５＞いずれか１に記載の温熱具。
＜７＞平面視において、前記発熱層の一方の面全体に占める前記凹部の底面積の割合が５％以上であって、１０％以上が好ましく、８０％以下であって、７０％以下が好ましい＜１＞〜＜６＞いずれか１に記載の温熱具。
＜８＞前記第一発熱部の厚みに対する前記第二発熱部の厚みの割合が１０％以上であって、２０％以上が好ましく、７５％以下であって、４５％以下が好ましい＜１＞〜＜７＞いずれか１に記載の温熱具。
＜９＞前記発熱層が、増粘剤、好ましくは多糖類系増粘剤、より好ましくはキサンタンガムを含有する発熱組成物からなる＜１＞〜＜８＞いずれか１に記載の温熱具。
＜１０＞前記増粘剤の含有量は、被酸化性金属１００質量部に対して、０．１質量部以上であり、０．２質量部以上が好ましく、５質量部以下であり、４質量部以下であることが好ましい＜１＞〜＜９＞いずれか１に記載の温熱具。
＜１１＞前記第二発熱部の前記被酸化性金属の密度の比が１１０％以下９０％以上である＜１＞〜＜１０＞いずれか１に記載の温熱具。
＜１２＞＜１＞〜＜１１＞いずれか１に記載の温熱具が凹部１０３の形成された発熱層１０の一方の面Ｓ１の反対面が平坦面であり、平坦面側を身体から遠い面として身体、好ましくは肩、首、目、腰、肘、膝、大腿、下腿、腹、下腹部、手及び足裏から選択される１又はに２以上の部位に適用して温熱を付与する温熱具の使用方法。
【実施例】
【００６０】
以下、実施例により本発明を更に詳細に説明する。しかしながら本発明の範囲は、かかる実施例に制限されない。特に断らない限り、「％」及び「部」はそれぞれ「質量％」及び「質量部」を意味する。
【００６１】
製造例１  発熱シートの作製
＜原料組成物配合＞
・被酸化性金属：鉄粉、同和鉱業株式会社製、商品名「ＲＫＨ」：８３％
・繊維状物：パルプ繊維（フレッチャー チャレンジ カナダ社製、商品名  ＮＢＫＰ「Ｍａｃｋｅｎｚｉ（ＣＳＦ２００ｍｌに調整）」）：９％
・活性炭：平均粒径４５μｍ、（日本エンバイロケミカル株式会社製、商品名「カルボラフィン」）：８％
【００６２】
前記原料組成物の固形分（被酸化性金属、繊維状物及び活性炭の合計）１００部に対し、水（工業用水）を、固形分濃度が１２％となるまで添加しスラリーを得た。
【００６３】
＜抄造条件＞
前記スラリーを用い、これを抄紙ヘッドの直前で０．３％に水希釈し、傾斜型短網抄紙機によって、ライン速度１５ｍ／分にて抄紙して湿潤状態の成形シートを作製した。
【００６４】
＜乾燥条件＞
湿潤状態の成形シートをフェルトで挟持して加圧脱水し、そのまま１４０℃の加熱ロール間に通し、含水率が５％以下になるまで乾燥した。乾燥後の坪量は４５０ｇ／ｍ2、厚さは０．４５ｍｍであった。このようにして得られた成形シートの組成を熱重量測定装置（セイコーインスツルメンツ社製、ＴＧ／ＤＴＡ６２００）を用いて測定した結果、鉄８３％、活性炭９％、パルプ８％であった。
【００６５】
＜発熱シートの作製＞
得られた成形シートに、該成形シート１００部に対し電解液量が４３部となるように、下記電解液を注入した。毛管現象を利用して成形シート全体に電解液を浸透させて、矩形の発熱シート（坪量：４６０ｇ／ｍ２）を得た。
【００６６】
＜電解液＞
電解質：精製塩（ＮａＣｌ）
水：工業用水
電解液濃度：５％
【００６７】
実施例１
発熱層１０のパターンが図８（ａ）で示す構成を有する以外は、図１、２で示すとおりの温熱具１を作製した。
具体的には、製造例１に示す方法で縦４９ｍｍ×横９．９ｍｍ×高さ０．５ｍｍの長方形の発熱シートを作製した。これを３枚重ねたものを２つ並列することで、縦４９ｍｍ×横１９．８ｍｍ×高さ１．５ｍｍの長方形からなる第一発熱部１０１ａ、１０１ｂをそれぞれ作製した。また、１層の発熱シートからなる縦４９ｍｍ×横９．９ｍｍ×高さ０．５ｍｍの長方形の第二発熱部１０２を作製し、第一発熱部１０１ａと１０１ｂとで、第二発熱部１０２を挟むことにより、平面視において図３（ｃ）で示すパターンを有する、一辺が４９ｍｍの正方形の発熱層１０を作製した。なお、得られた発熱層１０は、第一発熱部１０１ａ、１０１ｂの被酸化性金属密度／第二発熱部１０２の被酸化性金属密度が同一であり、第一発熱部１０１ａ、１０１ｂと第二発熱部１０２との間隙の距離は、いずれも０ｍｍであった。
凹部１０３を有する面（発熱層１０の一方の面）Ｓ１側を、炭酸カルシウムを含む多孔質の延伸ポリエチレン透湿性フィルム（ＪＩＳ規格Ｐ８１１７（２００９年版）による通気度２万秒）で覆い、凹部１０３を有する面（発熱層１０の一方の面）Ｓ１の反対面Ｓ２を、炭酸カルシウムを含む多孔質の延伸ポリエチレン透湿性フィルム（ＪＩＳ規格Ｐ８１１７（２００９年版）による通気度８万秒）で覆い、周縁部においてフィルムどうしを接合することで、発熱層１０を袋体２０に密閉収容し、被酸化性金属の酸化とともに発熱層１０の一方の面Ｓ１側の透湿性フィルムから、反対面Ｓ２側の透湿性フィルムからより多量に水蒸気を発生するタイプの温熱具１を得た。
【００６８】
実施例２
発熱層１０のパターンが図８（ｂ）で示す構成を有する以外は、実施例１と同じ温熱具１を作製した。
具体的には、製造例１に示す方法で縦４９ｍｍ×横９．９ｍｍ×高さ０．５ｍｍの長方形の発熱シートを作製した。これを３枚ずつ重ねて、縦４９ｍｍ×横９．９ｍｍ×高さ１．５ｍｍの長方形の第一発熱部１０１ａ、１０１ｂをそれぞれ作製した。また、１層の発熱シートからなる縦４９ｍｍ×横９．９ｍｍ×高さ０．５ｍｍの長方形の第二発熱部１０２ａ、１０２ｂを作製し、第一発熱部１０１ａと１０１ｂとで、第二発熱部１０２ａ、１０２ｂをそれぞれ挟むことにより、平面視において図３（ａ）で示すパターンを有する、一辺が４９ｍｍの正方形の発熱層１０を作製した。なお、得られた発熱層１０は、第一発熱部１０１ａ、１０１ｂの被酸化性金属密度／第二発熱部１０２ａ、１０２ｂの被酸化性金属密度が同一であり、第一発熱部１０１ａ、１０２ｂと第二発熱部１０２ａとの間隙の距離、及び、第一発熱部１０１ａ、１０２ｂと第二発熱部１０２ｂとの間隙の距離は、いずれも０ｍｍであった。その後は実施例１と同様な方法で、発熱層１０を袋体２０に収容し、被酸化性金属の酸化とともに水蒸気を発生するタイプの温熱具１を得た。
【００６９】
実施例３
発熱層１０のパターンが図８（ｃ）で示す構成を有する以外は、実施例１と同じ温熱具１を作製した。
具体的には、製造例１に示す方法で縦４９ｍｍ×横９．９ｍｍ×高さ０．５ｍｍの長方形の発熱シートを作製した。これを３枚重ねて、縦４９ｍｍ×横９．９ｍｍ×高さ１．５ｍｍの長方形からなる第一発熱部１０１ａ、１０１ｂをそれぞれ作製した。また、縦４９ｍｍ×横９．９ｍｍ×高さ０．５ｍｍの長方形からなる１層の発熱シートを３つ並列させることで、縦４９ｍｍ×横２９．７ｍｍ×高さ０．５ｍｍの長方形からなる第二発熱部１０２を作製し、第一発熱部１０１ａと１０１ｂとで、第二発熱部１０２を挟むことにより、平面視において図３（ｂ）で示すパターンを有する、一辺が４９ｍｍの正方形の発熱層１０を作製した。なお、得られた発熱層１０は、第一発熱部１０１ａ、１０１ｂの被酸化性金属密度／第二発熱部１０２の被酸化性金属密度が同一であり、第一発熱部１０１ａ、１０１ｂと第二発熱部１０２との間隙の距離は、いずれも０ｍｍであった。
その後は実施例１と同様な方法で、発熱層１０を袋体２０に収容し、被酸化性金属の酸化とともに水蒸気を発生するタイプの温熱具１を得た。
【００７０】
実施例４
発熱層１０のパターンが図８（ｂ）で示す構成を有するが、第一発熱部の発熱シートの積層枚数を２枚とする以外は、図１、２で示すとおりの温熱具１を作製した。
具体的には、製造例１に示す方法で作製した発熱シートを２枚重ねて、縦４９ｍｍ×横９．９ｍｍ×高さ１．０ｍｍの長方形からなる第一発熱部１０１ａ、１０１ｂをそれぞれ作製した。また、１層の発熱シートからなる縦４９ｍｍ×横９．９ｍｍ×高さ０．５ｍｍ第二発熱部１０２ａ、１０２ｂを作製し、第一発熱部１０１ａと１０１ｂとで、第二発熱部１０２ａ、１０２ｂをそれぞれ挟むことにより、平面視において図８（ｂ）で示すパターンを作製した。なお、得られた発熱層１０は、第一発熱部１０１ａ、１０１ｂの被酸化性金属密度／第二発熱部１０２ａ、１０２ｂの被酸化性金属密度が同一であり、第一発熱部１０１ａ、１０１ｂと第二発熱部１０２ａとの間隙の距離、及び、第一発熱部１０１ａ、１０１ｂと第二発熱部１０２ｂとの間隙の距離は、いずれも０ｍｍであった。
その後は実施例１と同様な方法で、発熱層１０を袋体２０に収容し、被酸化性金属の酸化とともに水蒸気を発生するタイプの温熱具１を得た。
【００７１】
比較例１
製造例１に示す方法で、一辺が４９ｍｍの正方形の発熱シートを作製し、これを３枚積層して、一辺が４９ｍｍ×高さ１．５ｍｍの正方形の発熱層９０（図８（ｄ））を作製した。
炭酸カルシウムを含む多孔質の延伸ポリエチレン透湿性フィルム（ＪＩＳ規格Ｐ８１１７（２００９年版）による通気度８万秒）で、発熱層９０の一方の面を覆い、炭酸カルシウムを含む多孔質の延伸ポリエチレン透湿性フィルム（ＪＩＳ規格Ｐ８１１７（２００９年版）による通気度２万秒）で、発熱層９０の他方の面を覆い、周縁部においてフィルムどうしを密閉接合することで、発熱層９０を袋体８０に収容し、被酸化性金属の酸化とともに一方の面側の透湿性フィルムよりも他方の面側の透湿性フィルムからより多量に水蒸気を発生するタイプの温熱具を得た。
【００７２】
比較例２
製造例１に示す方法で、縦４９ｍｍ×横９．９ｍｍ×高さ０．５ｍｍの長方形の発熱シートを作製し、３枚ずつ積層して、３層構造の発熱層９０ａ、９０ｂ、９０ｃを３つ作製した。３つの発熱層９０ａ、９０ｂ、９０ｃを幅９．９ｍｍで離間して並列させることで、図３（ａ）で示すパターンにおいて、第二発熱部１０２ａ、１０２ｂを有しないパターンを形成させた（図８（ｅ））。
これを、炭酸カルシウムを含む多孔質の延伸ポリエチレン透湿性フィルム（ＪＩＳ規格Ｐ８１１７（２００９年版）による通気度８万秒）で、発熱層９０ａ、９０ｂ、９０ｃの一方の面を一括で覆い、炭酸カルシウムを含む多孔質の延伸ポリエチレン透湿性フィルム（ＪＩＳ規格Ｐ８１１７（２００９年版）による通気度２万秒）で、発熱層９０ａ、９０ｂ、９０ｃ他方の面を一括で覆い、周縁部においてフィルムどうしを密閉接合することで、３つの発熱層９０ａ、９０ｂ、９０ｃを１つの袋体８０に収容し、被酸化性金属の酸化とともに一方の面側の透湿性フィルムよりも他方の面側の透湿性フィルムからより多量に水蒸気を発生するタイプの温熱具を得た。
【００７３】
比較例３
製造例１に示す方法で、一辺が４９ｍｍの正方形の発熱シートを作製し、これを２枚積層する以外は比較例１と同じ方法で、一辺が４９ｍｍ×高さ１．０ｍｍの正方形の発熱層９０を作製した。比較例１と同様にして、発熱層９０を袋体８０に収容し、被酸化性金属の酸化とともに水蒸気を発生するタイプの温熱具を得た。
【００７４】
実施例１〜３、及び、比較例１、２の温熱具の断面図を図８に示す。図８（ａ）は、実施例１の断面図であり、図８（ｂ）は、実施例２の断面図であり、図８（ｃ）は、実施例３の断面図であり、図８（ｄ）は、比較例１の断面図であり、図８（ｅ）は、比較例２の断面図である。なお、実施例４の断面図は、第一発熱部１０１の厚みが異なる以外は、図８（ｂ）と同じであり、比較例３の断面図は、発熱層９０の厚みが異なる以外は、図８（ｄ）と同じである。実施例１〜４及び比較例１〜３について、平面視において、凹部形成面全体に占める凹部１０３の底面積（第二発熱部１０２の露出面）の割合（％）、及び、実施例１〜４について、第一発熱部１０１の厚み（ｈ１）に対する第二発熱部の厚み（ｈ２）の割合（（ｈ２／ｈ１）×１００）（％）は、表１、２に示した。
【００７５】
発熱特性の評価
図９（ａ）に示すように、３５℃のプレート上に、ポリプロピレン製の不織布Ｆ（製品名：エラクサスＦ０４０１）で包んだ温熱具Ｈを、図８の矢印で指す面、すなわち、凹部１０３の形成された発熱層１０の一方の面Ｓ１の反対面Ｓ２がプレートＰに接するように戴置し、綿製の織布Ｗ（厚さ５ｍｍのネル（綿１００％、テックス番手５．９０５双糸））で上部を覆い、温度ロガー（グラム社製、ＬＴ８Ａ）をプレートＰと温熱具Ｈの間に挿入し、温度を測定した。温度は、図８の矢印で指す面から測定した。図９（ｂ）で示す、一辺が４９ｍｍの正方形からなる仮想の枠に発熱層１０（比較例１、３では発熱層９０、比較例３では発熱層９０ａ、９０ｂ、９０ｃを収めたときの、中央領域Ｃ、４等分領域Ｑ、及び端部領域Ｅ）のそれぞれの位置における最高温度、及び、発熱後６０〜１８０分の平均温度を表１、２に示した。なお、実施例１〜４及び比較例２は、中央領域Ｃ、４等分領域Ｑ、及び端部領域Ｅの延在方向と、第一発熱部１０１ａ、１０１ｂ又は発熱層９０ａ、９０ｂ、９０ｃの延在方向とが一致するようにして、温度測定を行った。
【００７６】
【表１】
0006008587.tif 000002
【００７７】
【表２】
0006008587.tif 000003
【００７８】
実施例１、２の温熱具では、比較例１に比べて、それぞれ、１３％、２７％被酸化性金属の量が減少しているにもかかわらず、表１で示すように、中央領域Ｃ、４等分領域Ｑ、端部領域Ｅのすべての部分で高い最高温度が得られた。実施例３の温熱具では、比較例１に比べて、４０％被酸化性金属の量が減少しているにもかかわらず、表１で示すように、４等分領域Ｑ、端部領域Ｅのすべての部分で高い最高温度が得られるとともに、中央領域Ｃで同等の最高温度が得られた。実施例４の温熱具では、比較例３に比べて２０％被酸化性金属の量が減少しているにもかかわらず、表２で示すように、中央部Ｃで高い最高温度が得られるとともに、端部領域Ｅにおいても、同等の最高温度が得られた。
【符号の説明】
【００７９】
１        温熱具
６        温熱具
１０      発熱層
２０      袋体
３０      第二袋体
６０      発熱層
９０      発熱層
８０      袋体
９０      発熱層
９０ａ    発熱層
９０ｂ    発熱層
９０ｃ    発熱層
１０１    第一発熱部
１０１ａ  第一発熱部
１０１ｂ  第一発熱部
１０２    第一発熱部
１０２ａ  第二発熱部
１０２ｂ  第二発熱部
１０３    凹部
２０１    袋体シート
２０２    袋体シート
３０１    塗工槽
３０２    発熱粉体水分散物
３０３    攪拌器
３０４    ポンプ
３０５    ダイヘッド
３０６    シート状基材
６０３    凹部
Ｈ        温熱具
Ｆ        不織布
Ｗ        綿
Ｐ        プレート
【図１】
0006008587.tif 000004
【図２】
0006008587.tif 000005
【図３】
0006008587.tif 000006
【図４】
0006008587.tif 000007
【図５】
0006008587.tif 000008
【図６】
0006008587.tif 000009
【図７】
0006008587.tif 000010
【図８】
0006008587.tif 000011
【図９】
0006008587.tif 000012